제 1 실시 형태 의 황화물 고체 전해질 재료 는 오르토 조성 을 갖 는 이온 전도체 와 LiI 를 포함 하 는 것 을 특징 으로 한다 . 상기 황화물 고체 전해질 재료 는 유리 이 기 때문 에 , LiI 는 통상 , 오르토 조성 을 갖 는 이온 전도체 의 구조 내 에 통합 된 상태 에서 존재 한다 . 따라서 , 상기 황화물 고체 전해질 재료 는 , CuK α 선 을 이용 한 XRD 측정 에 있 어서 , LiI 의 피크 를 갖 지 않 는 것 이 바람직 하 다 . 또한 , LiI 의 피크 는 통상 , 2 θ = 26 °, 30 °, 43 ° 및 51 ° 에서 나타난다 . 상기 LiI 의 함유량 은 , 유리 전이점 을 갖 는 유리 를 얻 을 수 있 는 비율 이 면 특별히 한정 되 는 것 은 아니 지만 , 예 를 들 어 , 34 mol % 이하 인 것 이 바람직 하 고 , 30 mol % 이하 인 것 이 보다 바람직 하 다 . 한편 , 상기 LiI 의 함유량 은 , 예 를 들 어 1 mol % 이상 인 것 이 바람직 하 고 , 5 mol % 이상 인 것 이 보다 바람직 하 고 , 10 mol % 이상 인 것 이 더욱 바람직 하 다 . 그 이유 는 LiI 의 함유량 이 너무 적 으면 , Li 이온 전도 성 의 향상 에 기여 하 지 않 을 가능 성 이 있 기 때문 이 다 .